(57)【特許請求の範囲】
【請求項１】
イソシアヌレート環を有する構造とウレタン結合を介して、平均繰り返し単位数４〜２０のポリオキシアルキレン鎖が結合しており、前記ウレタン結合とは反対側のポリオキシアルキレン鎖の末端に（メタ）アクリロイル基を有する（メタ）アクリレート（Ａ）と、カプロラクトン変性（メタ）アクリレート（Ｂ）とを含有することを特徴とする活性エネルギー線硬化性組成物。
【請求項２】
固形分中のエステル基濃度が１．２〜６．５ｍｍｏｌ／ｇである請求項１記載の活性エネルギー線硬化性組成物。
【請求項３】
前記（メタ）アクリレート（Ａ）が、イソシアヌレート環を有するポリイソシアネート（ａ１）と平均繰り返し単位数４〜２０のポリオキシアルキレンモノ（メタ）アクリレート（ａ２）とを反応させて得られたものである請求項１又は２記載の活性エネルギー線硬化性組成物。
【請求項４】
前記ポリオキシアルキレンモノ（メタ）アクリレート（ａ２）が、ポリオキシプロピレンモノ（メタ）アクリレート及び／又はポリオキシエチレンモノ（メタ）アクリレートである請求項３記載の活性エネルギー線硬化性組成物。
【請求項５】
前記ポリイソシアネート（ａ１）が、ヘキサメチレンジイソシアネートの３量化物を含むものである請求項３又は４記載の活性エネルギー線硬化性組成物。
【請求項６】
前記（メタ）アクリレート（Ｂ）が有するカプロラクトン由来の構造の平均繰り返し単位数が、２〜１０である請求項１〜５のいずれか１項記載の活性エネルギー線硬化性組成物。
【請求項７】
請求項１〜６のいずれか１項記載の活性エネルギー線硬化性組成物に活性エネルギー線を照射して得られることを特徴とする硬化塗膜。
【請求項８】
請求項７記載の硬化塗膜を有することを特徴とする物品。
【発明の詳細な説明】
【技術分野】
【０００１】
本発明は、各種物品の表面にソフトフィール性を付与することができ、基材との密着性が高い塗膜を得ることができる活性エネルギー線硬化性組成物及びそれを用いた物品に関する。
【背景技術】
【０００２】
近年、冷蔵庫、テレビ、エアコン等の家電製品の本体及びそのリモコン、携帯電話、スマートフォン、パソコン等の情報端末の筐体などでプラスチック成形品が広く使用されている。これらのプラスチック成形品は、成形した部品をそのまま使用される場合もあるが、意匠性を付与するために塗装されることが多い。従来、付与される意匠としては、色、光沢等の視覚的に認識できるものが多かったが、最近では、例えば、指で触ったときに柔らかさが感じられるソフトフィール性等の触感を塗装により付与することが検討されている。【０００３】
上記のソフトフィール性を付与する材料としては、１分子中に２以上の水酸基を有するポリエステルポリオール及びヘキサメチレンジイソシアネートを反応して得られるイソシアネート化合物を、さらに水酸基を有する（メタ）アクリレートと反応して得られる活性エネルギー線硬化性ウレタン（メタ）アクリレートと、光重合開始剤とを含有する活性エネルギー線硬化型トップコート用組成物が提案されている（例えば、特許文献１参照。）。しかしながら、この活性エネルギー線硬化型トップコート用組成物では、ソフトフィール性に必要な高弾力性及び低グリップ感といった触感が不十分であるという問題があった。【０００４】
そこで、プラスチック成形品の表面にソフトフィール性を付与することができ、さらにプラスチック成形品との密着性が高い活性エネルギー線硬化性組成物が求められていた。
【先行技術文献】
【特許文献】
【０００５】
【特許文献１】特開２００７−１３１７００号公報
【発明の概要】
【発明が解決しようとする課題】
【０００６】
本発明が解決しようとする課題は、各種物品の表面に優れた触感のソフトフィール性を付与することができ、基材との密着性が高い塗膜を得ることができる活性エネルギー線硬化性組成物及びそれを用いた物品を提供することである。
【課題を解決するための手段】
【０００７】
本発明者等は、上記の課題を解決するため鋭意研究した結果、イソシアヌレート環及びポリオキシアルキレン鎖を有する（メタ）アクリレートと、カプロラクトン変性（メタ）アクリレートとを含有する活性エネルギー線硬化性組成物を用いることで、各種物品の表面にソフトフィール性を付与することができ、基材との密着性が高い塗膜を得ることができることを見出し、発明を完成させた。
【０００８】
すなわち、本発明は、イソシアヌレート環を有する構造とウレタン結合を介して、平均繰り返し単位数４〜２０のポリオキシアルキレン鎖が結合しており、前記ウレタン結合とは反対側のポリオキシアルキレン鎖の末端に（メタ）アクリロイル基を有する（メタ）アクリレート（Ａ）と、カプロラクトン変性（メタ）アクリレート（Ｂ）とを含有することを特徴とする活性エネルギー線硬化性組成物及びそれを用いた物品に関する。
【発明の効果】
【０００９】
本発明の活性エネルギー線硬化性組成物は、各種物品の表面にソフトフィール性を付与することができ、基材との密着性が高い塗膜を得ることができる。したがって、冷蔵庫、テレビ、エアコン等の家電製品の本体及びそのリモコン、携帯電話、スマートフォン、パソコン等の情報端末の筐体などの幅広いプラスチック成形品の表面にソフトフィール性を付与することができる。
【発明を実施するための形態】
【００１０】
本発明の活性エネルギー線硬化性組成物は、イソシアヌレート環を有する構造とウレタン結合を介して、平均繰り返し単位数４〜２０のポリオキシアルキレン鎖が結合しており、前記ウレタン結合とは反対側のポリオキシアルキレン鎖の末端に（メタ）アクリロイル基を有する（メタ）アクリレート（Ａ）と、カプロラクトン変性（メタ）アクリレート（Ｂ）とを含有するものである。なお、前記ポリオキシアルキレン鎖とその末端の（メタ）アクリロイル基とは、ウレタン結合等の２価の有機基を介して結合していても構わない。
【００１１】
なお、本発明において、「（メタ）アクリロイル」とは、アクリロイルとメタクリロイル基の一方又は両方をいい、「（メタ）アクリレート」とは、アクリレートとメタクリレートの一方又は両方をいい、「（メタ）アクリル酸」とは、アクリル酸とメタクリル酸の一方又は両方をいう。
【００１２】
まず、前記（メタ）アクリレート（Ａ）について説明する。前記（メタ）アクリレート（Ａ）は、その構造中にイソシアヌレート環及び平均繰り返し単位数４〜２０のポリオキシアルキレン鎖を有するものである。
【００１３】
前記（メタ）アクリレート（Ａ）の製造方法としては、例えば、下記の（１）〜（３）の方法が挙げられる。
（１）イソシアヌレート環を有するポリイソシアネート化合物（ａ１）のイソシアネート基と、ポリオキシアルキレンモノ（メタ）アクリレート（ａ２）が有する水酸基とをウレタン化反応させる方法。
（２）前記ポリイソシアネート化合物（ａ１）のイソシアネート基と、ポリオキシアルキレン（ポリアルキレングリコール）が有する２つの水酸基のうち１つの水酸基とをウレタン化反応させた後、残った水酸基と（メタ）アクリル酸とをエステル化反応させる方法。
（３）前記（２）のウレタン化反応の後、残った水酸基とイソシアネート基及び（メタ）アクリロイル基を有する化合物（ａ３）を反応させる方法。
【００１４】
なお、上記の（１）〜（３）の方法で行うウレタン化反応及びエステル化反応は、公知の方法により行うことができる。例えば、ウレタン化反応は、ウレタン化触媒の存在下で行うことが好ましく。前記ウレタン化触媒としては、例えば、トリエチルアミン等のアミン化合物、ジブチル錫ジラウレート、ジオクチル錫ジラウレート、オクチル錫トリラウレート、ジオクチル錫ジネオデカネート、ジブチル錫ジアセテート、ジオクチル錫ジアセテート、ジオクチル酸錫等の有機錫化合物、オクチル酸亜鉛（２−エチルヘキサン酸亜鉛）等の有機金属化合物などが挙げられる。
【００１５】
また、上記の（２）又は（３）の方法では、前記トリイソシアネート化合物（ａ１）とポリオキシアルキレンとのみが関与するウレタン化反応により、ポリウレタンを生じる問題があるため、その反応の制御は困難であるが、（１）の方法では、そのような問題はないため、より容易に前記（メタ）アクリレート（Ａ）が得られるため好ましい。
【００１６】
前記ポリイソシアネート化合物（ａ１）としては、その構造上にイソシアヌレート環を有しているものであればよく、例えば、ジイソシアネートの３量化物が挙げられる。前記ジイソシアネートとしては、例えば、ヘキサメチレンジイソシアネート、フェニレンジイソシアネート、トルエンジイソシアネート、４，４’−ジフェニルメタンジイソシアネート、イソホロンジイソシアネート等が挙げられる。また、これらのジイソシアネートの３量化物とポリオールとを反応させて得られたポリイソシアネートも前記ポリイソシアネート化合物（ａ１）として用いることができる。前記ポリオールとしては、例えば、２，２，４−トリメチル−１，３−ペンタンジオール、１，３−ヘキサンジオール、１，６−ヘキサンジオール等の脂肪族ジオール、不飽和脂肪族アルコールの２量体などが挙げられる。また、これらのポリイソシアネート化合物（ａ１）は、単独で用いることも２種以上併用することもできる。
【００１７】
上記のポリイソシアネート化合物（ａ１）の中でも、より触感の良いソフトフィール性が得られることから、ヘキサメチレンジイソシアネートの３量化物を含むものが好ましい。
【００１８】
前記ポリオキシアルキレンモノ（メタ）アクリレート（ａ２）は、平均繰り返し単位数４〜２０のポリオキシアルキレン鎖と１つの（メタ）アクリロイル基とを有する化合物であるが、例えば、下記一般式（１）で表される化合物が挙げられる。
【００１９】
【化１】
0005633770.tif 000002
（一般式（１）中、Ｒは水素原子又はメチル基を表し、Ａはアルキレン基を表し、ｎは平均繰り返し数を表し、その範囲は４〜２０である。なお、Ａは１種又は２種以上であり、２種以上の場合は、繰り返し単位がランダム状に配置されてもブロック状に配置されても構わない。）
【００２０】
また、前記ポリオキシアルキレンモノ（メタ）アクリレート（ａ２）は、上記一般式（１）で表される化合物の中でも、Ａが炭素原子数１〜６のアルキレン基が好ましく、Ａがプロピレン基であるポリオキシプロピレンモノ（メタ）アクリレート、Ａがエチレン基であるポリオキシエチレンモノ（メタ）アクリレートがより好ましい。
【００２１】
さらに、上記一般式（１）中、オキシアルキレンの平均繰り返し数を表すｎの範囲は、５〜１４が好ましく、６〜１３がより好ましい。
【００２２】
前記ポリオキシアルキレンモノ（メタ）アクリレート（ａ２）の具体例としては、日油株式会社製の「ブレンマーＡＰ−４００」（オキシプロピレン（以下、「ＰＯ」と略記する。）の平均繰り返し単位数ｎ＝６）、「ブレンマーＡＰ−５５０」（ＰＯの平均繰り返し単位数ｎ＝９）、「ブレンマーＡＰ−８００」（ＰＯの平均繰り返し単位数ｎ＝１３）、「ブレンマーＡＥ−２００」（オキシエチレン（以下、「ＥＯ」と略記する。）の平均繰り返し単位数ｎ＝４．５）、「ブレンマーＡＥ−４００」（ＥＯの平均繰り返し単位数ｎ＝１０）等が挙げられる。なお、これらのポリオキシアルキレンモノ（メタ）アクリレート（ａ２）は、単独で用いることも２種以上併用することもできる。
【００２３】
前記イソシアネート基及び（メタ）アクリロイル基を有する化合物（ａ３）としては、例えば、２−（メタ）アクリロイルオキシエチルイソシアネート、１，１−（ビス（メタ）アクリロイルオキシメチル）エチルイソシアネート等が挙げられる。
【００２４】
上記の（１）の方法で、前記（メタ）アクリレート（Ａ）を製造する際は、前記ポリイソシアネート化合物（ａ１）が有するイソシアネート基（ＮＣＯ）と前記ポリオキシエチレンモノ（メタ）アクリレート（ａ２）が有する水酸基（ＯＨ）との当量比（ＮＣＯ／ＯＨ）が、０．８〜１．１の範囲が好ましく、０．９〜１．０５の範囲がより好ましく、０．９５〜１．０２の範囲がさらに好ましい。
【００２５】
次に、前記（メタ）アクリレート（Ｂ）について説明する。前記（メタ）アクリレート（Ｂ）は、その構造中にカプロラクトン由来の構造及び（メタ）アクリロイル基を有するものである。
【００２６】
前記（メタ）アクリレート（Ｂ）としては、例えば、下記一般式（２）で表されるカプロラクトン変性アルキル（メタ）アクリレート（ＢＡ）、前記（メタ）アクリレート（ＢＡ）とポリイソシアネート化合物とをウレタン化反応させて得られるウレタン（メタ）アクリレート（ＢＵ）、前記（メタ）アクリレート（ＢＡ）とポリカルボン酸化合物とをエステル化反応させて得られるポリエステル（メタ）アクリレート（ＢＥ）、多価アルコールの水酸基の一部又は全部がカプロラクトンで変性された化合物と（メタ）アクリル酸とをエステル化反応させて得られる（メタ）アクリレート（ＢＭ）等が挙げられる。
【００２７】
【化２】
0005633770.tif 000003
（一般式（２）中、Ｒは水素原子又はメチル基を表し、ｍは１〜６の整数であり、ｎは平均繰り返し単位数を表し、その範囲は１〜１０である。）
【００２８】
前記（メタ）アクリレート（Ｂ）としては、これらの中でも、密着性、ソフトフィール性が向上することから、カプロラクトン由来の構造の平均繰り返し単位数が、２〜１０である（メタ）アクリレートが好ましい。
【００２９】
前記カプロラクトン変性アルキル（メタ）アクリレート（ＢＡ）の具体例としては、株式会社ダイセル製の「プラクセルＦＡ−２Ｄ」（一般式（２）中のｍ＝２、ｎ＝２）、「プラクセルＦＡ−５」（一般式（２）中のｍ＝２、ｎ＝５）、「プラクセルＦＡ−１０」（一般式（２）中のｍ＝２、ｎ＝１０）等が挙げられる。なお、これらのポリカプロラクトン変性アルキル（メタ）アクリレート（ＢＡ）は、単独で用いることも２種以上併用することもできる。
【００３０】
前記（メタ）アクリレート（ＢＵ）の製造に使用されるポリイソシアネート化合物としては、例えば、トリレンジイソシアネート、ジフェニルメタンジイソシアネート、ｍ−キシリレンジイソシアネート、ｍ−フェニレンビス（ジメチルメチレン）ジイソシアネート等の芳香族ジイソシアネート化合物；ヘキサメチレンジイソシアネート、リジンジイソシアネート、１，３−ビス（イソシアナトメチル）シクロヘキサン、２−メチル−１，３−ジイソシアナトシクロヘキサン、２−メチル−１，５−ジイソシアナトシクロヘキサン、４，４’−ジシクロヘキシルメタンジイソシアネート、イソホロンジイソシアネート等の脂肪族又は脂環式ジイソシアネート化合物などが挙げられる。
【００３１】
また、前記ポリイソシアネート化合物として、上記のジイソシアネート化合物を多価アルコールと付加反応させて得られるイソシアネート基を有するプレポリマー；上記のジイソシアネート化合物を環化三量化させて得られるイソシアヌレート環を有する化合物；上記のジイソシアネート化合物を水と反応させて得られる尿素結合やビュレット結合を有するポリイソシアネート化合物なども用いることができる。
【００３２】
上記のポリイソシアネート化合物は、単独で用いることも２種以上併用することもできる。
【００３３】
なお、前記（メタ）アクリレート（ＢＵ）を製造する際のウレタン化反応は、前記（メタ）アクリレート（Ａ）の製造方法として上述した公知の方法により行うことができる。
【００３４】
前記（メタ）アクリレート（ＢＥ）の製造に使用されるポリカルボン酸化合物としては、例えば、マロン酸、コハク酸、グルタル酸、アジピン酸、ピメリン酸、セバシン酸、マレイン酸等の脂肪族ポリカルボン酸化合物；フタル酸、トリメリット酸等の芳香族ポリカルボン酸化合物等が挙げられる。
【００３５】
また、前記ポリカルボン酸化合物として、上記のポリカルボン酸化合物を多価アルコールと反応させて得られるカルボキシ基を有するプレポリマー等も用いることができる。
【００３６】
なお、前記（メタ）アクリレート（ＢＥ）を製造する際のエステル化反応は、公知の方法により行うことができる。
【００３７】
前記（メタ）アクリレート（ＢＭ）の製造に使用される多価アルコールとしては、
トリメチロールプロパン、ペンタエリスリトール、ジトリメチロールプロパン、ジペンタエリスリトール、トリペンタエリスリトール、ジグリセリン、ポリグリセリン等が挙げられる。
【００３８】
なお、（メタ）アクリレート（ＢＭ）を製造する際のエステル化反応は、公知の方法により行うことができる。
【００３９】
前記（メタ）アクリレート（ＢＭ）の具体例としては、日本化薬株式会社製の「カヤラッドＤＰＣＡ−６０」（カプロラクトン変性ジペンタエリスリトールヘキサアクリレート、カプロラクトンの平均繰り返し単位数１）、「カヤラッドＤＰＣＡ−１２０」（カプロラクトン変性ジペンタエリスリトールヘキサアクリレート、カプロラクトンの平均繰り返し単位数２）等が挙げられる。
【００４０】
本発明の活性エネルギー線硬化性組成物は、前記（メタ）アクリレート（Ａ）と、前記（メタ）アクリレート（Ｂ）を含有するものであればよく、これらの含有比率は特に限定されないが、基材との密着性が向上することから、組成物の固形分中のエステル基濃度は、１．２〜６．５ｍｍｏｌ／ｇの範囲が好ましく、１．８〜６ｍｍｏｌ／ｇの範囲がより好ましい。
【００４１】
なお、本発明において、組成物の固形分中のエステル基濃度とは、
「組成物の固形分中のエステル基濃度（ｍｍｏｌ／ｇ）」＝「（メタ）アクリレート（Ａ）中のエステル基のモル数（ｍｍｏｌ）＋（メタ）アクリレート（Ｂ）中のエステル基のモル数（ｍｍｏｌ）」／「組成物の固形分の質量（ｇ）」に従い計算により求めたものである。なお、光重合開始剤は組成物の固形分に含まないものとする。
【００４２】
また、本発明の活性エネルギー線硬化性組成物には、前記（メタ）アクリレート（Ａ）及び前記（メタ）アクリレート（Ｂ）以外に、他の成分である活性エネルギー線硬化性単量体（Ｃ）を配合しても構わない。この場合の組成物の固形分中のエステル基濃度とは、
「組成物の固形分中のエステル基濃度（ｍｍｏｌ／ｇ）」＝「（メタ）アクリレート（Ａ）中のエステル基のモル数（ｍｍｏｌ）＋（メタ）アクリレート（Ｂ）中のエステル基のモル数（ｍｍｏｌ）＋活性エネルギー線硬化性単量体（Ｃ）中のエステル基のモル数（ｍｍｏｌ）」／「組成物の固形分の質量（ｇ）」に従い計算により求めたものである。なお、光重合開始剤は組成物の固形分に含まないものとする。
【００４３】
前記活性エネルギー線硬化性単量体（Ｃ）としては、例えば、Ｎ−（２−ヒドロキシエチル）（メタ）アクリルアミド、Ｎ−イソプロピル（メタ）アクリルアミド、（メタ）アクリロイルモルホリン、ジメチルアミノプロピル（メタ）アクリルアミド、ジメチル（メタ）アクリルアミド、ジエチル（メタ）アクリルアミド、テトラヒドロフルフリル（メタ）アクリレート、イソボルニル（メタ）アクリレート、２−ヒドロキシエチル（メタ）アクリレート、４−ヒドロキシブチル（メタ）アクリレート等が挙げられる。また、これらの活性エネルギー線硬化性単量体（Ｃ）は、単独で用いることも２種以上併用することもできる。
【００４４】
また、本発明の活性エネルギー線硬化性組成物は、基材に塗布後、活性エネルギー線を照射することで硬化塗膜とすることができる。この活性エネルギー線とは、紫外線、電子線、α線、β線、γ線等の電離放射線をいう。活性エネルギー線として紫外線を照射して硬化塗膜とする場合には、本発明の活性エネルギー線硬化性組成物中に光重合開始剤（Ｄ）を添加し、硬化性を向上することが好ましい。また、必要であればさらに光増感剤を添加して、硬化性を向上することもできる。一方、電子線、α線、β線、γ線のような電離放射線を用いる場合には、光重合開始剤（Ｄ）や光増感剤を用いなくても速やかに硬化するので、特に光重合開始剤（Ｄ）や光増感剤を添加する必要はない。
【００４５】
前記光重合開始剤（Ｄ）としては、分子内開裂型光重合開始剤および水素引き抜き型光重合開始剤が挙げられる。分子内開裂型光重合開始剤としては、例えば、ジエトキシアセトフェノン、２−ヒドロキシ−２−メチル−１−フェニルプロパン−１−オン、ベンジルジメチルケタール、１−（４−イソプロピルフェニル）−２−ヒドロキシ−２−メチルプロパン−１−オン、４−（２−ヒドロキシエトキシ）フェニル−（２−ヒドロキシ−２−プロピル）ケトン、１−ヒドロキシシクロヘキシルフェニルケトン、２−メチル−２−モルホリノ（４−チオメチルフェニル）プロパン−１−オン、２−ベンジル−２−ジメチルアミノ−１−（４−モルホリノフェニル）−ブタノン等のアセトフェノン系化合物；ベンゾイン、ベンゾインメチルエーテル、ベンゾインイソプロピルエーテル等のベンゾイン；２，４，６−トリメチルベンゾインジフェニルホスフィンオキシド、ビス（２，４，６−トリメチルベンゾイル）−フェニルホスフィンオキシド等のアシルホスフィンオキシド系化合物；ベンジル、メチルフェニルグリオキシエステル等が挙げられる。
【００４６】
一方、水素引き抜き型光重合開始剤としては、例えば、ベンゾフェノン、ｏ−ベンゾイル安息香酸メチル−４−フェニルベンゾフェノン、４，４’−ジクロロベンゾフェノン、ヒドロキシベンゾフェノン、４−ベンゾイル−４’−メチル−ジフェニルサルファイド、アクリル化ベンゾフェノン、３，３’，４，４’−テトラ（ｔ−ブチルペルオキシカルボニル）ベンゾフェノン、３，３’−ジメチル−４−メトキシベンゾフェノン等のベンゾフェノン系化合物；２−イソプロピルチオキサントン、２，４−ジメチルチオキサントン、２，４−ジエチルチオキサントン、２，４−ジクロロチオキサントン等のチオキサントン系化合物；ミヒラ−ケトン、４，４’−ジエチルアミノベンゾフェノン等のアミノベンゾフェノン系化合物；１０−ブチル−２−クロロアクリドン、２−エチルアンスラキノン、９，１０−フェナンスレンキノン、カンファーキノン等が挙げられる。これらの光重合開始剤（Ｄ）は、単独で用いることも、２種以上を併用することもできる。
【００４７】
また、前記光増感剤としては、例えば、脂肪族アミン、芳香族アミン等のアミン、ｏ−トリルチオ尿素等の尿素、ナトリウムジエチルジチオホスフェート、ｓ−ベンジルイソチウロニウム−ｐ−トルエンスルホネート等の硫黄化合物などが挙げられる。
【００４８】
これらの光重合開始剤および光増感剤の使用量は、本発明の活性エネルギー線硬化型水性塗料中の不揮発成分１００質量部に対し、各々０．０５〜２０質量部が好ましく、０．５〜１０質量％がより好ましい。
【００４９】
また、本発明の活性エネルギー線硬化性組成物には、良好な触感を付与するため、シリカ粒子（Ｅ）を配合することが好ましい。前記シリカ粒子（Ｅ）としては、乾式シリカ、湿式シリカ等が挙げられる。これらの中でも、触感がより向上することから、乾式シリカが好ましく、有機化合物で表面修飾した乾式シリカがより好ましい。前記シリカ粒子の平均粒子径としては、１〜２０μｍの範囲が好ましく、５〜１５μｍの範囲がより好ましい。なお、平均粒子径は、レーザー回折・散乱式粒度分析計で測定したものである。
【００５０】
さらに、本発明の活性エネルギー線硬化性組成物には、より良好な触感を付与するため、シリコーン系表面調整剤（Ｆ）を配合することが好ましい。前記表面調整剤（Ｅ）としては、例えば、ポリシロキサン変性アクリル樹脂、ポリエーテル変性ポリジメチルシロキサン等が挙げられる。
【００５１】
本発明の活性エネルギー線硬化性組成物には、上記の成分（Ａ）〜（Ｆ）の他の配合物として、有機溶剤、帯電防止剤、消泡剤、粘度調整剤、耐光安定剤、耐候安定剤、耐熱安定剤、紫外線吸収剤、酸化防止剤、レベリング剤、有機顔料、無機顔料、顔料分散剤等の添加剤を使用することができる。
【００５２】
また、本発明の活性エネルギー線硬化性組成物の塗工方法としては、塗工する物品により異なるが、例えば、グラビアコーター、ロールコーター、コンマコーター、ナイフコーター、エアナイフコーター、カーテンコーター、キスコーター、シャワーコーター、ホイーラーコーター、スピンコーター、ディッピング、スクリーン印刷、スプレー、アプリケーター、バーコーター等の方法が挙げられる。
【００５３】
さらに、本発明の活性エネルギー線硬化性組成物は、上記の塗工方法に適した粘度に調整するため、有機溶剤で希釈することが好ましい。この有機溶剤としては、例えば、トルエン、キシレン等の芳香族炭化水素溶剤；メタノール、エタノール、イソプロパノール、ｔ−ブタノール、プロピレングリコールモノメチルエーテル、プロピレングリコールノルマルプロピルエーテル、エチレングリコールモノブチルエーテル、ダイアセトンアルコール等のアルコール溶剤；酢酸エチル、酢酸ブチル、酢酸イソブチル、酢酸ノルマルプロピル、プロピレングリコールモノメチルエーテルアセテート等のエステル溶剤；メチルエチルケトン、メチルイソブチルケトン、ジイソブチルケトン、シクロヘキサノン等のケトン溶剤などが挙げられる。これらの溶剤は、単独で用いることも、２種以上を併用することもできる。
【００５４】
本発明の活性エネルギー線硬化性組成物を硬化させる活性エネルギー線としては、上記の通り、紫外線、電子線、α線、β線、γ線のような電離放射線であるが、具体的なエネルギー源または硬化装置としては、例えば、殺菌灯、紫外線用蛍光灯、カーボンアーク、キセノンランプ、複写用高圧水銀灯、中圧または高圧水銀灯、超高圧水銀灯、無電極ランプ、メタルハライドランプ、自然光等を光源とする紫外線、または走査型、カーテン型電子線加速器による電子線等が挙げられる。
【００５５】
本発明の活性エネルギー線硬化性組成物は、各種物品の表面にソフトフィール性を付与することができる。
【００５６】
本発明の活性エネルギー線硬化性組成物は、被塗装物となる物品に、直接塗工してもよいし、被塗装物に適合したプライマー塗材を塗工してから、本発明の活性エネルギー線硬化性組成物を塗工してもよい。
【００５７】
前記プライマー塗材としては、例えば、アクリル樹脂等を有機溶剤で希釈した１液タイプ、ポリオールを有機溶剤で希釈した液とポリイソシアネートを有機溶剤で希釈した液とを混合した２液タイプ等の種々のものを用いることができる。
【００５８】
被塗装物となる物品の材質としては、ポリカーボネート（ＰＣ）、アクリロニトリル−ブタジエン−スチレン共重合体（以下、「ＡＢＳ」と略記する。）、ＰＣ−ＡＢＳのポリマーアロイ、ポリメチルメタクリレート（ＰＭＭＡ）、ポリエチレンテレフタレート（ＰＥＴ）、ポリアミド（ＰＡ）、ポリプロピレン（ＰＰ）等の各種樹脂；これらの樹脂にガラス繊維等のフィラーを入れた繊維強化プラスチック（ＦＲＰ）；鉄、銅、亜鉛、アルミニウム、マグネシウム等の各種金属及びこれらの合金などが挙げられる。
【００５９】
本発明の物品は、本発明の活性エネルギー線硬化性組成物の硬化塗膜を有するものであるが、例えば、冷蔵庫、テレビ、エアコン等の家電製品の本体及びそのリモコン、携帯電話、スマートフォン、パソコン等の情報端末の筐体、自動車内装材などのプラスチック成形品が挙げられる。
【実施例】
【００６０】
以下に本発明を具体的な実施例を挙げてより詳細に説明する。【００６１】
（合成例１：（メタ）アクリレート（Ａ−１）の合成）
攪拌機、温度計、滴下ロート、冷却管及び空気導入口を備えた反応容器に、ヘキサメチレンジイソシアネートの３量化物（ＮＣＯ：２３．５質量％）１７８．７２質量部、ジブチルヒドロキシトルエン１．５５質量部、メトキノン０．１５質量部及びジオクチル錫ジネオデカネート０．１５質量部を仕込んで、空気の通気下、攪拌しながら、６０℃まで昇温した。次いで、ポリオキシエチレンモノアクリレート（（日油株式会社製「ブレンマーＡＥ−４００」、ＥＯの平均繰り返し単位数ｎ＝１０、水酸基価＝９５．６）５９８．５６質量部を１時間かけて滴下した。滴下終了後、反応容器中を８０℃まで昇温し、５時間攪拌することによりウレタン化反応を行い、不揮発分８０質量％になるように酢酸エチルで希釈し、（メタ）アクリレート（Ａ−１）の溶液を得た。（固形分中のエステル基濃度：１．３ｍｍｏｌ／ｇ）【００６２】
（合成例２：（メタ）アクリレート（Ｂ−１）の合成）
攪拌機、温度計、滴下ロート、冷却管及び空気導入口を備えた反応容器に、ヘキサメチレンジイソシアネートの３量化物（ＮＣＯ：２３．５質量％）１７８．７２質量部、ジブチルヒドロキシトルエン１．０６質量部、メトキノン０．１１質量部及びジオクチル錫ジネオデカネート０．１１質量部を仕込んで、空気の通気下、攪拌しながら、６０℃まで昇温した。次いで、ポリカプロラクトン変性ヒドロキシエチルモノアクリレート（株式会社ダイセル製「プラクセルＦＡ−２Ｄ」、カプロラクトンの平均繰り返し単位数ｎ＝２、水酸基価＝１６３．０）３５１．１質量部を１時間かけて滴下した。滴下終了後、反応容器中を８０℃まで昇温し、５時間攪拌することによりウレタン化反応を行い、不揮発分８０質量％になるように酢酸エチルで希釈し、（メタ）アクリレート（Ｂ−１）の溶液を得た。（固形分中のエステル基濃度：５．８ｍｍｏｌ／ｇ）【００６３】
（合成例３：（メタ）アクリレート（Ｂ−２）の合成）
攪拌機、温度計、滴下ロート、冷却管及び空気導入口を備えた反応容器に、４，４’−ジシクロヘキシルメタンジイソシアネート１３１．１８質量部、ジブチルヒドロキシトルエン１．０質量部、メトキノン０．１質量部及びジオクチル錫ジネオデカネート０．１質量部を仕込んで、空気の通気下、攪拌しながら、６０℃まで昇温した。次いで、ポリカプロラクトン変性ヒドロキシエチルモノアクリレート（株式会社ダイセル製「プラクセルＦＡ−２Ｄ」、カプロラクトンの平均繰り返し単位数ｎ＝２、水酸基価＝１６３．０）３５１．１質量部を１時間かけて滴下した。滴下終了後、反応容器中を８０℃まで昇温し、５時間攪拌することによりウレタン化反応を行い、不揮発分８０質量％になるように酢酸エチルで希釈し、（メタ）アクリレート（Ｂ−２）の溶液を得た。（固形分中のエステル基濃度：６．３ｍｍｏｌ／ｇ）【００６４】
（合成例４：（メタ）アクリレート（Ｂ−３）の合成）
攪拌機、温度計、滴下ロート、冷却管及び空気導入口を備えた反応容器に、ヘキサメチレンジイソシアネートの３量化物（ＮＣＯ：２３．５質量％）１７８．７２質量部、ジブチルヒドロキシトルエン１．８質量部、メトキノン０．２質量部及びジオクチル錫ジネオデカネート０．２質量部を仕込んで、空気の通気下、攪拌しながら、６０℃まで昇温した。次いで、ポリカプロラクトン変性ヒドロキシエチルモノアクリレート（株式会社ダイセル製「プラクセルＦＡ−５」、カプロラクトンの平均繰り返し単位数ｎ＝５、水酸基価＝８０．０）７１５．３質量部を１時間かけて滴下した。滴下終了後、反応容器中を８０℃まで昇温し、５時間攪拌することによりウレタン化反応を行い、不揮発分８０質量％になるように酢酸エチルで希釈し、（メタ）アクリレート（Ｂ−３）の溶液を得た。（固形分中のエステル基濃度：６．８ｍｍｏｌ／ｇ）【００６５】
（実施例１：活性エネルギー線硬化性組成物（１）の調製）
合成例１で得られた（メタ）アクリレート（Ａ−１）の溶液（不揮発分８０質量％）８４．３８質量部（（メタ）アクリレート（Ａ−１）として６７．５質量部）、合成例２で得られた（メタ）アクリレート（Ｂ−１）の溶液（不揮発分８０質量％）２８．１３質量部（（メタ）アクリレート（Ｂ−１）として２２．５質量部）の混合物に、光重合開始剤（ＢＡＳＦジャパン株式会社製「イルガキュア１８４」、１−ヒドロキシシクロヘキシルフェニルケトン）３質量部、シリカ粒子（エボニック社製「ＡＣＥＭＡＴＴ  ３３００」、平均粒子径９．５μｍ）１０質量部、ポリシロキサン変性アクリル樹脂（ビックケミー・ジャパン株式会社製「ＢＹＫ−３５５０」、不揮発分５２質量％；以下、「表面調整剤（１）」と略記する。）０．７７質量部（有効成分として０．４質量部）及びポリエーテル変性ポリジメチルシロキサン（ビックケミー・ジャパン株式会社製「ＢＹＫ−３３３」、不揮発分１００質量％；以下、「表面調整剤（２）」と略記する。）０．３質量部を加えて均一に混合し、固形分中のエステル基濃度が２．２ｍｍｏｌ／ｇの活性エネルギー線硬化性組成物（１）を得た。【００６６】
（実施例２〜７：活性エネルギー線硬化性組成物（２）〜（７）の調製）
実施例１で用いた（メタ）アクリレート（Ａ−１）の溶液及び（メタ）アクリレート（Ｂ−１）の溶液を、下記の表１に示す組成に変更した以外は実施例１と同様に操作することにより、活性エネルギー線硬化性組成物（２）〜（７）を調製した。【００６７】
（比較例１〜２：活性エネルギー線硬化性組成物（Ｒ１）〜（Ｒ２）の調製）
実施例１で用いた（メタ）アクリレート（Ａ−１）の溶液及び（メタ）アクリレート（Ｂ−１）の溶液を、下記の表２に示す組成に変更した以外は実施例１と同様に操作することにより、活性エネルギー線硬化性組成物（Ｒ１）〜（Ｒ２）を調製した。【００６８】
上記で得られた活性エネルギー線硬化性組成物（１）〜（７）及び（Ｒ１）〜（Ｒ２）の組成を表１に示す。【００６９】
【表１】
0005633770.tif 000004
【００７０】
上記の表１中の「（メタ）アクリレート（Ｂ−４）」は、カヤラッドＤＰＣＡ−１２０（日本化薬株式会社製：ポリカプロラクトン変性ジペンタエリスリトールヘキサアクリレート、カプロラクトンの平均繰り返し単位数２、固形分中のエステル基濃度が９．２ｍｍｏｌ／ｇ）であり、「（メタ）アクリレート（Ｂ−５）」は、プラクセルＦＡ−５（株式会社ダイセル製：ポリカプロラクトン変性ヒドロキシエチルモノアクリレート、カプロラクトンの平均繰り返し単位数５、水酸基価＝８０．０、固形分中のエステル基濃度が８．６ｍｍｏｌ／ｇ）である。【００７１】
（実施例８：活性エネルギー線硬化性組成物（１）の評価）
ＡＢＳの樹脂板（厚さ１ｍｍ）の表面に上記で得られた活性エネルギー線硬化性組成物（１）をスプレー塗装が可能な粘度になるまでシンナー（ジアセトンアルコール／メチルイソブチルケトン／酢酸エチル／酢酸ブチル＝３０／３０／２０／２０（質量％））で希釈した後、スプレー塗装した。その後、室温（２５℃）で１０分間放置した後、乾燥機中で６０℃で１０分間の予備乾燥した後、出力８０Ｗ／ｃｍの高圧水銀ランプを用いて、照射量０．８Ｊ／ｃｍ２の紫外線照射を行い、評価用硬化塗膜を作製した。【００７２】
［密着性試験及び評価］
上記で得られた評価用硬化塗膜をＪＩＳ  Ｋ−５４００の碁盤目試験法に基づいて測定した。前記硬化塗膜の上にカッターで１ｍｍ幅の切込みを入れ碁盤目の数を１００個とし、全ての碁盤目を覆うようにセロハンテープを貼り付け、すばやく引き剥がして付着して残っている碁盤目の数から、下記の基準により密着性を評価した。
◎：９０〜１００個
○：８０〜８９個
△：５０〜７９個
×：４９個以下【００７３】
［ソフトフィール性の評価］
上記で得られた評価用硬化塗膜の表面を指で触り、得られた触感から下記の基準によりソフトフィール性を評価した。
５：弾力性がありシルクのような触感
４：やや弾力性が低いがさらっとした触感
３：弾力性がなく、若干グリップ感のある触感
２：弾力性がなくグリップ感のある触感
１：べたつきのある触感【００７４】
（実施例９〜１４：活性エネルギー線硬化性組成物（２）〜（７）の評価）
実施例８で用いた実施例１で得られた活性エネルギー線硬化性組成物（１）に代えて、実施例２〜７で得られた活性エネルギー線硬化性組成物（２）〜（７）をそれぞれ用いた以外は、実施例８と同様に行い、評価用硬化塗膜を作製し、塗膜外観、密着性及びソフトフィール性を評価した。【００７５】
（比較例３〜４：活性エネルギー線硬化性組成物（Ｒ１）〜（Ｒ２）の評価）
実施例８で用いた実施例１で得られた活性エネルギー線硬化性組成物（１）に代えて、比較例１〜２で得られた活性エネルギー線硬化性組成物（Ｒ１）〜（Ｒ２）をそれぞれ用いた以外は、実施例８と同様に行い、評価用硬化塗膜を作製し、塗膜外観、密着性及びソフトフィール性を評価した。【００７６】
上記の実施例８〜１４及び比較例３〜４の評価結果を表２に示す。【００７７】
【表２】
0005633770.tif 000005
【００７８】
本発明の活性エネルギー線硬化性組成物である実施例１〜７のものは、基材との密着性が非常に高いことが分かった。また、その硬化塗膜は、良好な触感のソフトフィール性を有することも分かった（実施例８〜１４）。【００７９】
一方、比較例１は、組成物中にポリカプロラクトン構造を有する（メタ）アクリレートを含有しない例であるが、基材への密着性が不良であることが分かった（比較例３）。【００８０】
比較例２は、その構造中にイソシアヌレート環及びポリオキシアルキレン鎖を有する（メタ）アクリレートを含有しない例であるが、ソフトフィール性が不十分であることが分かった（比較例４）。
【要約】
イソシアヌレート環を有する構造とウレタン結合を介して、平均繰り返し単位数４〜２０のポリオキシアルキレン鎖が結合しており、前記ウレタン結合とは反対側のポリオキシアルキレン鎖の末端に（メタ）アクリロイル基を有する（メタ）アクリレート（Ａ）と、カプロラクトン構造を有する（メタ）アクリレート（Ｂ）とを含有することを特徴とする活性エネルギー線硬化性組成物を提供する。この活性エネルギー線硬化性組成物は、各種物品の表面にソフトフィール性を付与することが可能であり、プラスチック基材との密着性が高い塗膜を得ることができる。前記物品としては、例えば、冷蔵庫、テレビ、エアコン等の家電製品の本体及びそのリモコン、携帯電話、スマートフォン、パソコン等の情報端末の筐体、自動車内装材などのプラスチック成形品が挙げられる。